(57)【要約】【課題】  例えば、複雑な形状の異径管等をフィラメントワインディング法で成形するとき、ヘリカル巻き等で樹脂含浸繊維材料を巻き付けたとしても、樹脂含浸繊維材料が滑ることがないフィラメントワインディング成形方法を提供する。【解決手段】  エポキシ基およびラジカル重合性不飽和基を有し、かつエポキシ基とラジカル重合性不飽和基との比率が、０．０５／０．９５〜０．９５／０．０５当量である樹脂（Ａ）、光重合開始剤（Ｄ）、ラジカル熱重合開始剤（Ｅ）、エポキシ樹脂硬化剤（Ｆ）を含有する硬化性樹脂組成物を繊維材料に含浸して、樹脂含浸繊維材料１０を得る含浸工程と；樹脂含浸繊維材料１０に光を照射してラジカル重合性不飽和基および／またはエポキシ基を部分的に反応させる光照射工程と；光照射工程後の樹脂含浸繊維材料１０を駆体１１に巻き付けて加熱する成形工程とを有するフィラメントワインディング成形方法。【選択図】        図１
2005324456.tif 000002
【特許請求の範囲】
【請求項１】
エポキシ基およびラジカル重合性不飽和基を有する樹脂であり、かつエポキシ基とラジカル重合性不飽和基との比率が、０．０５／０．９５〜０．９５／０．０５当量である樹脂（Ａ）と、光重合開始剤（Ｄ）と、ラジカル熱重合開始剤（Ｅ）と、エポキシ樹脂硬化剤（Ｆ）とを含有する硬化性樹脂組成物を繊維材料に含浸して、樹脂含浸繊維材料を得る含浸工程と、
樹脂含浸繊維材料に光を照射してラジカル重合性不飽和基および／またはエポキシ基を部分的に反応させる光照射工程と、
光照射工程後の樹脂含浸繊維材料を駆体に巻き付けて加熱する成形工程と
を有することを特徴とするフィラメントワインディング成形方法。
【請求項２】
成形工程の前に、あらかじめ駆体に粘着剤を塗布して粘着層を設けておくことを特徴とする請求項１記載のフィラメントワインディング成形方法。
【請求項３】
前記粘着剤として、エポキシ基およびラジカル重合性不飽和基を有する樹脂であり、かつエポキシ基とラジカル重合性不飽和基との比率が、０．０５／０．９５〜０．９５／０．０５当量である樹脂（Ａ）と、光重合開始剤（Ｄ）と、ラジカル熱重合開始剤（Ｅ）と、エポキシ樹脂硬化剤（Ｆ）とを含有する硬化性樹脂組成物を用い、
該粘着剤を駆体に塗布した後、これに光を照射してラジカル重合性不飽和基および／またはエポキシ基を部分的に反応させて粘着層とすることを特徴とする請求項２記載のフィラメントワインディング成形方法。
【請求項４】
前記樹脂（Ａ）が、エポキシ樹脂中のエポキシ基の０．０５〜０．９５当量をビニルエステル化した樹脂であることを特徴とする請求項１ないし３のいずれか一項に記載のフィラメントワインディング成形方法。
【請求項５】
照射する光が、紫外線であることを特徴とする請求項１ないし４のいずれか一項に記載のフィラメントワインディング成形方法。
【請求項６】
繊維材料が、炭素繊維であることを特徴とする請求項１ないし５のいずれか一項に記載のフィラメントワインディング成形方法。
【請求項７】
請求項１ないし６のいずれか一項に記載のフィラメントワインディング成形方法によって得られた成形物。
【発明の詳細な説明】
【技術分野】
【０００１】
本発明は、フィラメントワインディング成形方法および成形物に関する。
【背景技術】
【０００２】
熱硬化性樹脂を含浸した繊維材料（ロービング）を、金属や熱可塑性樹脂の駆体に巻き付け、熱硬化性樹脂を加熱して硬化させるフィラメントワインディング法（以下、ＦＷ法と記す）は、ＦＲＰパイプをはじめとする種々のＦＲＰ製品の成形に使用されている。ＦＷ法においては、樹脂含浸繊維材料が滑らないように、樹脂含浸繊維材料を測地線に沿って巻くことが基本となっている。どうしても測地線に沿わない巻き方をする場合は、摩擦力利用して樹脂含浸繊維材料が滑らないようにすることで、様々な形状の駆体に巻くことができるようになっている。
【０００３】
しかしながら、駆体の形状や巻き方によっては、どうしても樹脂含浸繊維材料が滑ってしまい、巻けない場合もある。例えば、形状が複雑な異径管などをＦＷ法で成形する場合、駆体の回転軸に対して垂直方向に樹脂含浸繊維材料を巻き付けるフープ巻きでは比較的問題ないが、樹脂含浸繊維材料をらせん状に巻き付けるヘリカル巻きのときに、樹脂含浸繊維材料が滑ってしまい、設計通りに巻くことができないという問題点があった。
【０００４】
この問題点を解決するために、例えば、強化繊維と同種または類似種の繊維を束ねて編んだ筒状組紐またはシート状織物に樹脂を含浸させたもの、あるいは樹脂が含浸されているシート状のプリプレグをあらかじめ駆体上に配置して、その上に樹脂を含浸させた強化繊維を巻くことで滑りを止める製造方法が提案されている（特許文献１）。
【０００５】
しかしながら、この方法では、ヘリカル巻きの１層目は効果があっても、２層目以降は、滑り防止層（筒状組紐またはシート状織物に樹脂を含浸させたもの、あるいはシート状のプリプレグ）が樹脂を含浸させた強化繊維で覆われてしまうため、ヘリカル巻き時の滑りを防止することができなかった。
【特許文献１】特開２００２−３４０２９１号公報
【発明の開示】
【発明が解決しようとする課題】
【０００６】
よって、本発明の目的は、例えば、複雑な形状の異径管等をＦＷ法で成形するとき、ヘリカル巻き等で樹脂含浸繊維材料を巻き付けたとしても、樹脂含浸繊維材料が滑ることがないフィラメントワインディング成形方法を提供することことにある。
【課題を解決するための手段】
【０００７】
本発明のフィラメントワインディング成形方法は、エポキシ基およびラジカル重合性不飽和基を有する樹脂であり、かつエポキシ基とラジカル重合性不飽和基との比率が、０．０５／０．９５〜０．９５／０．０５当量である樹脂（Ａ）と、光重合開始剤（Ｄ）と、ラジカル熱重合開始剤（Ｅ）と、エポキシ樹脂硬化剤（Ｆ）とを含有する硬化性樹脂組成物を繊維材料に含浸して、樹脂含浸繊維材料を得る含浸工程と；樹脂含浸繊維材料に光を照射してラジカル重合性不飽和基および／またはエポキシ基を部分的に反応させる光照射工程と；光照射工程後の樹脂含浸繊維材料を駆体に巻き付けて加熱する成形工程とを有することを特徴とする。
【０００８】
また、成形工程の前に、あらかじめ駆体に粘着剤を塗布して粘着層を設けておくことが望ましい。
ここで、前記粘着剤として、エポキシ基およびラジカル重合性不飽和基を有する樹脂であり、かつエポキシ基とラジカル重合性不飽和基との比率が、０．０５／０．９５〜０．９５／０．０５当量である樹脂（Ａ）と、光重合開始剤（Ｄ）と、ラジカル熱重合開始剤（Ｅ）と、エポキシ樹脂硬化剤（Ｆ）とを含有する硬化性樹脂組成物を用い；該粘着剤を駆体に塗布した後、これに光を照射してラジカル重合性不飽和基および／またはエポキシ基を部分的に反応させて粘着層とすることが望ましい。
【０００９】
また、前記樹脂（Ａ）は、エポキシ樹脂中のエポキシ基の０．０５〜０．９５当量をビニルエステル化した樹脂であることが望ましい。
また、照射する光は、紫外線であることが望ましい。
さらに、繊維材料は、炭素繊維であることが望ましい。
そして、本発明の成形物は、本発明のフィラメントワインディング成形方法によって得られたものである。
【発明の効果】
【００１０】
本発明のフィラメントワインディング成形方法によれば、例えば、複雑な形状の異径管等をＦＷ法で成形するとき、ヘリカル巻きで等で樹脂含浸繊維材料を巻き付けたとしても、樹脂含浸繊維材料が滑ることがない。
また、このような成形方法によって得られた本発明の成形物は、繊維材料が設計通り巻かれており、強度等の諸物性を設計通りに発揮する。
【発明を実施するための最良の形態】
【００１１】
本発明のフィラメントワインディング成形方法は、（ｉ）硬化性樹脂組成物を繊維材料に含浸して、樹脂含浸繊維材料を得る含浸工程と、（ii）樹脂含浸繊維材料に光を照射してラジカル重合性不飽和基および／またはエポキシ基を部分的に反応させる光照射工程と、（iii)光照射工程後の樹脂含浸繊維材料を駆体に巻き付けて加熱する成形工程と、を有する方法である。
【００１２】
＜（ｉ）含浸工程＞
硬化性樹脂組成物を繊維材料に含浸する方法は、公知のＦＷ法における方法を採用すればよく、特に限定はされない。
以下、硬化性樹脂組成物および繊維材料について詳細に説明する。
【００１３】
［硬化性樹脂組成物］
本発明における硬化性樹脂組成物は、樹脂（Ａ）と、光重合開始剤（Ｄ）と、ラジカル熱重合開始剤（Ｅ）と、エポキシ樹脂硬化剤（Ｆ）とを含有するものである。
【００１４】
［樹脂（Ａ）］
本発明における樹脂（Ａ）は、エポキシ基およびラジカル重合性不飽和基を有する樹脂であり、かつエポキシ基とラジカル重合性不飽和基との比率が、０．０５／０．９５〜０．９５／０．０５当量である。
エポキシ基とラジカル重合性不飽和基との比率は、０.０５／０.９５〜０.９５／０.０５当量であることが必要である。ラジカル重合性不飽和基の比率がこの範囲よりも少ないと、後述の光照射工程において、硬化性樹脂組成物の増粘の速度が不十分となる。一方、ラジカル重合性不飽和基の比率がこの範囲よりも多いと、繊維材料と樹脂界面の接着性が不十分となる。
【００１５】
樹脂（Ａ）としては、具体的には、エポキシ樹脂とラジカル重合性樹脂とをブレンドしたもの、分子中にエポキシ基およびラジカル重合性不飽和基を有する樹脂が挙げられる。中でも、強度等の物性などの点で、後者の分子中にエポキシ基およびラジカル重合性不飽和基を有する樹脂が好ましく、特に、エポキシ樹脂中のエポキシ基の０．０５〜０．９５当量をビニルエステル化した樹脂が好ましい。より具体的には、公知の方法によりエポキシ樹脂のエポキシ基の０．０５〜０．９５当量を、不飽和一塩基酸（例えば、アクリル酸またはメタクリル酸）を付加して（メタ）アクリロイル化した、（メタ）アクリロイル基およびエポキシ基を有する、すなわちラジカル重合およびエポキシ硬化の機能を有する重合性樹脂である。
【００１６】
エポキシ樹脂としては、公知の方法により製造されるものでよく、１成分中に少なくとも２個以上のエポキシ基を有する熱硬化性エポキシ樹脂が好ましい。このようなエポキシ樹脂としては、例えば、エーテル型のビスフェノール型エポキシ樹脂、ノボラック型エポキシ樹脂、ポリフェノール型エポキシ樹脂、脂肪族型エポキシ樹脂、エステル系の芳香族エポキシ樹脂、環状脂肪族エポキシ樹脂、エーテル・エステル型エポキシ樹脂等の公知のものが挙げられる。エポキシ樹脂は、１種を単独で用いてもよく、２種以上を併用してもよい。
【００１７】
エポキシ樹脂にラジカル重合性樹脂をブレンドして使用する場合のラジカル重合性樹脂としては、ビニルエステル樹脂、不飽和ポリエステル樹脂、ウレタン（メタ）アクリレート樹脂、アクリル樹脂等の公知のものが使用される。ブレンドに使用するラジカル重合性樹脂は、１種類でもよいし、２種類以上を組み合わせてもよい。
【００１８】
［希釈剤］
本発明においては、希釈剤、すなわちラジカル重合性希釈剤（Ｂ）および／またはエポキシ希釈剤（Ｃ）を使用し、硬化性樹脂組成物の粘度を調整してもよい。
【００１９】
［ラジカル重合性希釈剤（Ｂ）］
ラジカル重合性希釈剤（Ｂ）としては、ビニルエステル樹脂に使用されるものが挙げられる。具体的には、スチレンモノマー、（メタ）アクリル基を有するラジカル重合性不飽和単量体を配合したものである。スチレンモノマー以外のラジカル重合性不飽和単量体の具体例としては、スチレンのα−、ｏ−、ｍ−、ｐ−アルキル、ニトロ、シアノ、アミド、エステル誘導体、クロルスチレン、ビニルトルエン、ジビニルベンゼンなどのスチレン系モノマー；ブタジエン、２，３−ジメチルブタジエン、イソプレン、クロロプレンなどのジエン類；（メタ）アクリル酸エチル、（メタ）アクリル酸−ｎ−プロピル、（メタ）アクリル酸−ｉ−プロピル、（メタ）アクリル酸−ｎ−ブチル、（メタ）アクリル酸−ｓｅｃ−ブチル、（メタ）アクリル酸−ｔｅｒ−ブチル、（メタ）アクリル酸ペンチル、（メタ）アクリル酸ネオペンチル、（メタ）アクリル酸イソアミル、（メタ）アクリル酸ヘキシル、（メタ）アクリル酸２−エチルヘキシル、（メタ）アクリル酸ラウリル、（メタ）アクリル酸ドデシル、（メタ）アクリル酸シクロペンチル、（メタ）アクリル酸シクロヘキシル、（メタ）アクリル酸２−メチルシクロヘキシル、（メタ）アクリル酸ジシクロヘキシル、（メタ）アクリル酸ジシクロペンテニルオキシエチル、（メタ）アクリル酸イソボロニル、（メタ）アクリル酸アダマンチル、（メタ）アクリル酸アリル、（メタ）アクリル酸プロパギル、（メタ）アクリル酸フェニル、（メタ）アクリル酸ナフチル、（メタ）アクリル酸アントラセニル、（メタ）アクリル酸アントラニノニル、（メタ）アクリル酸ピペロニル、（メタ）アクリル酸サリチル、（メタ）アクリル酸フリル、（メタ）アクリル酸フルフリル、（メタ）アクリル酸テトラヒドロフルフリル、（メタ）アクリル酸ピラニル、（メタ）アクリル酸ベンジル、（メタ）アクリル酸フェネチル、（メタ）アクリル酸クレジル、（メタ）アクリル酸−１，１，１−トリフルオロエチル、（メタ）アクリル酸パーフルオルエチル、（メタ）アクリル酸パーフルオロ−ｎ−プロピル、（メタ）アクリル酸パーフルオロ−ｉ−プロピル、（メタ）アクリル酸トリフェニルメチル、（メタ）アクリル酸クミル、（メタ）アクリル酸３−（Ｎ，Ｎ−ジメチルアミノ）プロピル、（メタ）アクリル酸−２−ヒドロキシエチル、（メタ）アクリル酸−２−ヒドロキシプロピルなどの（メタ）アクリル酸エステル類；（メタ）アクリル酸アミド、（メタ）アクリル酸Ｎ，Ｎ−ジメチルアミド、（メタ）アクリル酸Ｎ，Ｎ−ジエチルアミド、（メタ）アクリル酸Ｎ，Ｎ−ジプロピルアミド、（メタ）アクリル酸Ｎ，Ｎ−ジ−ｉ−プロピルアミド、（メタ）アクリル酸アントラセニルアミドなどの（メタ）アクリル酸アミド；（メタ）アクリル酸アニリド、（メタ）アクリロイルニトリル、アクロレイン、塩化ビニル、塩化ビニリデン、フッ化ビニル、フッ化ビニリデン、Ｎ−ビニルピロリドン、ビニルピリジン、酢酸ビニルなどのビニル化合物；シトラコン酸ジエチル、マレイン酸ジエチル、フマル酸ジエチル、イタコン酸ジエチルなどの不飽和ジカルボン酸ジエステル；Ｎ−フェニルマレイミド、Ｎ−シクロヘキシルマレイミド、Ｎ−ラウリルマレイミド、Ｎ−（４−ヒドロキシフェニ���）マレイミドなどのモノマレイミド化合物；Ｎ−（メタ）アクリロイルフタルイミドなどが挙げられる。
【００２０】
また、本発明においては、分子中に（メタ）アクリロイル基を２個以上有する（メタ）アクリル酸エステル化合物を使用してもよく、公知のものが使用できる。その具体例としては、エチレングリコールジ（メタ）アクリレート、ジエチレングリコールジ（メタ）アクリレート、トリエチレングリコールジ（メタ）アクリレート、ポリエチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、グリセリンジ（メタ）アクリレート、２−ヒドロキシ−３−アクリロイロキシプロピル（メタ）アクリレート、トリメチロールプロパントリ（メタ）アクリレートなど各種グリコール類の（メタ）アクリル酸エステルや、下記式で表されるものなどが挙げられる。
【００２１】
【化１】
2005324456.tif 000003
【００２２】
また、２，２−ビス［４−（メタクリロキシエトキシ）フェニル］プロパン（新中村化学工業（株）製：ＢＰＥ−１００）、２，２−ビス［４−（メタクリロキシ・ジエトキシ）フェニル］プロパン（新中村化学工業（株）製：ＢＰＥ−２００）、２，２−ビス［４−（メタクリロキシ・ポリエトキシ）フェニル］プロパン（新中村化学工業（株）製：ＢＰＥ−５００）、２，２−ビス［４−（アクリロキシ・ジエトキシ）フェニル］プロパン（新中村化学工業（株）製：Ａ−ＢＰＥ−４）、２，２−ビス［４−（アクリロキシ・ポリエトキシ）フェニル］プロパン（新中村化学工業（株）製：Ａ−ＢＰＥ−１０）などが挙げられる。
【００２３】
［エポキシ希釈剤（Ｃ）］
本発明におけるエポキシ希釈剤（Ｃ）としては、分子内にグリシジルエーテルタイプのエポキシ基や脂環式のエポキシ基を有する化合物であればよく、公知のものを使用することができる。
グリシジルエーテルタイプとしては、アリルグリシジルエーテル、フェニルグリシジルエーテル、ブチルグリシジルエーテル、２−エチルヘキシルグリシジルエーテル等の公知の単官能エポキシ希釈剤や、ネオペンチルグリコールジグリシジルエーテル、１，６−ヘキサンジオールジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、レゾルシンジグリシジルエーテル、トリメチロールプロパントリグリシジルエーテル等の多官能エポキシ希釈剤が挙げられる。
【００２４】
脂環式のエポキシ基を有する化合物としては、３，４−エポキシシクロヘキセニルメチル−３’，４’−エポキシシクロヘキセンカルボキシレート、ε−カプロラクトン変性３，４−エポキシシクロヘキシルメチル−３’，４’−エポキシシクロヘキサンカルボキレート、ビニルシクロヘキセンモノオキサイド、１，２−エポキシ−４−ビニルシクロヘキサン、１，２：８，９ジエポキシリモネン、３，４−エポキシシクロヘキシルメチルメタアクリレート等が挙げられる。
これらの化合物は、単独で用いてもよく、２種以上を併用してもよい。脂環式エポキシ化合物の商品としては、例えば、ダイセル化学工業（株）製のセロキサイド２０２１、２０８１、２０００、３０００、サイクロマーＭ１００等を挙げることができる。
また、カチオン重合を使用する場合は、テトラエチレングリコールジビニルエーテル等のビニルエーテル化合物等も使用することができる。
【００２５】
ラジカル重合性希釈剤（Ｂ）および／またはエポキシ希釈剤（Ｃ）の配合量は、樹脂（Ａ）１００質量部に対してこれら希釈材の合計が０〜５００質量部、好ましくは０〜４００質量部である。希釈剤の合計の配合量が５００質量部を超えると、硬化物の強度が不足する。
【００２６】
［光重合開始剤（Ｄ）］
本発明における光重合開始剤（Ｄ）としては、紫外線領域から近赤外領域に感光性を有する公知のものが使用できる。
紫外線ラジカル重合開始剤としては、ベンゾイン類、アセトフェノン類、アントラキノン類、チオキサントン類、ベンゾフェノン類等が挙げられる。ベンゾイン類としては、ベンゾイン、ベンゾインメチルエーテル、ベンゾインイソプロピルエーテル等の誘導体が挙げられる。アセトフェノン類としては、アセトフェノン、２，２−ジメトキシ−２−フェニルアセトフェノン等の誘導体が挙げられる。アントラキノン類としては、２−メチルアントラキノン、２−クロロアントラキノン、２−エチルアントラキノン、２−ｔ−ブチルアントラキノン等の誘導体が挙げられる。チオキサントン類としては、チオキサントン、２，４−ジメチルチオキサントン等の誘導体が挙げられる。ベンゾフェノン類としては、ベンゾフェノン、４−ベンゾイル−４’−メチルジフェニルサルファイド、４，４’−ジクロロベンゾフェノン、Ｎ，Ｎ−ジメチルアミノベンゾフェノン等の誘導体が挙げられる。その他としては、２，４，６−トリメチルベンゾイルジフェニルホスフィンオキサイド等、公知のものを使用することができる。
【００２７】
紫外線を利用した増粘反応は反応速度が速い点で有利だが、光透過性が低いことから、比較的長波長、好ましくは３００ｎｍ以上の波長域に感光性を有するものを使用することも有効である。特に、可視光領域にまで感光性を有する（ビス）アシルホスフィンオキサイド系の光重合開始剤を使用することが好ましい。（ビス）アシルホスフィンオキサイド化合物の具体例としては、２，４，６−トリメチルベンゾイル−ジフェニルホスフィンオキサイド、２，６−ジフェニルベンゾイル−ジフェニルホスフィンオキサイド、２，６−ジメトキシベンゾイル−ジフェニルホスフィンオキサイド、２，３，５，６−テトラメチルベンゾイル−ジフェニルホスフィンオキサイド、２，６−ジクロルベンゾイル−ジフェニルホスフィンオキサイド、２，３，６−トリメチルベンゾイル−ジフェニルホスフィンオキサイド、２−フェニル−６−メチルベンゾイル−ジフェニルホスフィンオキサイド、２，６−ジブロムベンゾイル−ジフェニルホスフィンオキサイド、２，８−ジメチルナフタリン−１−カルボニル−ジフェニルホスフィンオキサイド、１，３−ジメトキシナフタリン−２−カルボニル−ジフェニルホスフィンオキサイド、２，４，６−トリメチルベンゾイル−フェニルホスフィン酸メチルエステル、２，６−ジメチルベンゾイル−フェニルホスフィン酸メチルエステル、２，６−ジクロルベンゾイル−フェニルホスフィン酸メチルエステル、等を挙げることができる。
【００２８】
紫外線ラジカル重合開始剤としては、具体的には、２−ヒドロキシ−２−メチル−１−フェニルプロパン−１−オン（商品名：Ｄａｒｏｃｕｒ１１７３、チバスペシャルティーケミカルズ（株）製）とビス（２，６−ジメトキシベンゾイル）−２，４，４−トリメチルペンチルホスフィンオキサイド（チバスペシャルティーケミカルズ（株）製）とが７５％／２５％の割合で混合された商品名：イルガキュアー１７００（チバスペシャルティーケミカルズ（株）製）；１−ヒドロキシ−シクロヘキシル−フェニルーケトン（商品名：イルガキュアー１８４、チバスペシャルティーケミカルズ（株）製）とビス（２，６−ジメトキシベンゾイル）−２，４，４−トリメチルペンチルホスフィンオキサイド（チバスペシャルティーケミカルズ（株）製）とが７５％／２５％の割合で混合された商品名：イルガキュアー１８００（チバスペシャルティーケミカルズ（株）製）；同じく、５０％／５０％の割合で混合された商品名：イルガキュアー１８５０（チバスペシャルティーケミカルズ（株）製）；ビス（２，４，６−トリメチルベンゾイル）−フェニルホスフィンオキサイド（商品名：イルガキュアー８１９、チバスペシャルティーケミカルズ（株）製）；２，４，６−トリメチルベンゾイル−ジフェニルホスフィンオキサイド（商品名：Ｌｕｃｉｒｉｎ  ＴＰＯ、ＢＡＳＦ（株）製）；２−ヒドロキシ−２−メチル−１−フェニルプロパン−１−オン（商品名：Ｄａｒｏｃｕｒ１１７３、チバスペシャルティーケミカルズ（株）製）と２，４，６−トリメチルベンゾイル−ジフェニルホスフィンオキサイド（商品名Ｌｕｃｉｒｉｎ  ＴＰＯ、ＢＡＳＦ（株）製）とが５０％／５０％の割合で混合された商品名：Ｄａｒｏｃｕｒ４２６５などがある。
【００２９】
紫外線カチオン重合開始剤としては、紫外線でエポキシ基をカチオン重合させることができるカチオン触媒を使用することができる。具体的には、ジアゾニウム化合物、スルホニウム化合物、ヨードニウム化合物、金属錯体化合物など様々な化合物が知られており、「機能材料」１９８５年１０月号５項、「ＵＶ・ＥＢ硬化技術の応用と市場」シーエムシー社１９８９年発行７８頁などに詳細な記述がある。具体例としては、トリフェニルスルホニウム６フッ化アンチモネート、トリフェニルスルホニウムヘキサフルオロホスフェート、トリフェニルユードニウムヘキサフルオロアンチモネート、ジフェニル−４−チオフェノキシフェニルヘキサフルオロアンチモネート、４，４’−ビス（ビス（p−２−ヒドロキシエトキシフェニル）スルホニオ）フェニルスルフィドビスヘキサフルオロアンチモネート等（商品名としては、日本曹達（株）製ＣＩ−２８５５等）が挙げられる。
【００３０】
可視光ラジカル重合開始剤としては、例えば山岡ら、「表面」、２７（７）、５４８（１９８９）、佐藤ら、「第３回  ポリマー材料フォーラム要旨集」、１ＢＰ１８（１９９４）に記載のカンファーキノン、ベンジル、トリメチルベンゾイルジフェニルフォスフィンオキシド、メチルチオキサントン、ビスペンタジエニルチタニウム−ジ（ペンタフルオロフェニル）等の単独での可視光重合開始剤の他、有機過酸化物触媒／色素系、ジフェニルヨードニウム塩／色素、ビイミダゾール／ケト化合物、ヘキサアリールビイミダゾール化合物／水素供与性化合物、メルカプトベンゾチアゾール／チオピリリウム塩、金属アレーン／シアニン色素の他、特公昭４５−３７３７７号公報に記載のヘキサアリールビイミダゾール／ラジカル発生剤等の公知の複合開始剤系を挙げることができる。３８０〜７８０ｎｍの波長域に感光性を有する光重合開始剤であればよく、それらを組み合わせて使用してもよい。
【００３１】
近赤外線領域に感光性を有するラジカル重合開始剤としては、有機ホウ素化合物とシアニン色素との組み合わせが挙げられる。特開平９−７７８３６号公報に詳細な記述がある。
【００３２】
光重合開始剤（Ｄ）の配合量は、樹脂（Ａ）、ラジカル重合性希釈剤（Ｂ）およびエポキシ希釈剤（Ｃ）の合計量１００質量部に対して０．０１〜２０質量部、好ましくは０．０５〜１５質量部である。光重合開始剤（Ｄ）の配合量が０．０１質量部未満では、重合が不十分になり易い。一方、光重合開始剤（Ｄ）の配合量が２０質量部を超えると、経済的に不利な上、硬化物の物性低下などが起こる。
【００３３】
［ラジカル熱重合開始剤（Ｅ）］
本発明におけるラジカル熱重合開始剤（Ｅ）としては、具体的には、ケトンパーオキサイド、パーオキシケタール、ハイドロパーオキサイド、ジアリルパーオキサイド、ジアシルパーオキサイド、パーオキシエステル、パーオキシジカーボネートに分類されるもの等、公知の有機過酸化物やアゾ化合物が挙げられる。
【００３４】
ラジカル熱重合開始剤（Ｅ）の配合量は、樹脂（Ａ）、ラジカル重合性希釈剤（Ｂ）およびエポキシ希釈剤（Ｃ）の合計量１００質量部に対して０．０１〜２０質量部、好ましくは０．０５〜１０質量部である。ラジカル熱重合開始剤（Ｅ）の配合量が０．０１質量部未満では、重合が不十分になり易い。一方、ラジカル熱重合開始剤（Ｅ）の配合量が２０質量部を超えると、経済的に不利な上、硬化物の物性低下などが起こる。
【００３５】
［エポキシ樹脂硬化剤（Ｆ）］
本発明におけるエポキシ樹脂硬化剤（Ｆ）としては、酸無水物類や、脂肪族アミン、芳香族アミン、ポリアミド、複素環状アミン等のアミン類、カチオン触媒等が挙げられる。
この場合のカチオン触媒としては、熱でエポキシ基をカチオン重合させることができるカチオン触媒を使用することができる。
【００３６】
エポキシ樹脂硬化剤（Ｆ）は、樹脂のエポキシ当量に応じて適量を配合する。エポキシ樹脂硬化剤（Ｆ）のうち、重合触媒として使用するものやカチオン触媒の配合量は、樹脂（Ａ）、ラジカル重合性希釈剤（Ｂ）およびエポキシ希釈剤（Ｃ）の合計量１００質量部に対して０．１〜２０質量部、好ましくは０．５〜８質量部である。
【００３７】
［充填剤］
硬化性樹脂組成物には、充填材を配合してもよい。充填材は、無機質フィラー、有機質フィラーまたはポリマーである。
無機質フィラーとしては、例えば、水酸化アルミニウム、炭酸カルシウム、タルク、クレー、ガラス粉、シリカ、硫酸バリウム、酸化チタン、セメントなどが挙げられる。中でも、硬化性樹脂組成物に難燃性を付与する場合は、水酸化アルミニウムが有効である。これら無機質フィラーは、単独で用いてもよく、２種以上を組み合わせて用いてもよい。無機質フィラーの配合量は、樹脂（Ａ）、ラジカル重合性希釈剤（Ｂ）、エポキシ希釈剤（Ｃ）、光重合開始剤（Ｄ）、ラジカル熱重合開始剤（Ｅ）およびエポキシ樹脂硬化剤（Ｆ）の合計量１００質量部に対して０〜５０質量部、好ましくは０〜３０質量部である。
【００３８】
この他、硬化性樹脂組成物に有機充填材またはポリマーを配合すると、ポリマーのＴｇによっては、粘着性の向上に効果的である。例えば、公知のポリスチレン、ポリ酢酸ビニル、ポリメチルメタクリレート、ポリエチレン、ポリ塩化ビニリデンマイクロバルーン、ポリアクリロニトリルマイクロバルーン等が使用できる。配合量は、樹脂（Ａ）、ラジカル重合性希釈剤（Ｂ）、エポキシ希釈剤（Ｃ）、光重合開始剤（Ｄ）、ラジカル熱重合開始剤（Ｅ）およびエポキシ樹脂硬化剤（Ｆ）の合計量１００質量部に対して０〜５０質量部、好ましくは０〜３０質量部である。
【００３９】
［繊維材料］
本発明における繊維材料は、有機繊維および／または無機繊維である。繊維材料としては、例えば、ガラス繊維、炭素繊維、アラミド繊維、ポリエチレンテレフタレート繊維、ビニロン繊維等が挙げられる。中でも、光透過性に優れる点ではガラス繊維が好ましいが、光透過性の劣る炭素繊維でも表面の増粘反応を進めることができるので、用途に応じた繊維を選択することができる。繊維材料の形状は、ロービング、編み物、クロス、マット状などのものが使用される。これら繊維材料は、単独で用いてもよく、２種以上を組み合わせて用いてもよい。繊維材料の使用量は、硬化性樹脂組成物１００質量部に対して５〜４００質量部、好ましくは５０〜３００質量部である。
【００４０】
＜（ii）光照射工程＞
樹脂含浸繊維材料に照射する光としては、紫外線〜近赤外線領域の光を使用する。紫外線とは２８０〜３８０ｎｍ、可視光とは３８０〜７８０ｎｍ、近赤外線とは７８０〜１２００ｎｍの波長領域の光線を指す。中でも、光の照射時間が比較的短くて済み、空気の影響が比較的少ない、紫外線が好ましい。
光照射工程は、硬化性樹脂組成物を繊維材料に含浸した後に行い、増粘反応させたものを駆体に巻き付けるが、駆体に巻きつけた後も光照射を行って増粘の不足を補ってもよい。
【００４１】
本発明において使用される光源としては、低圧水銀灯、中圧水銀灯、高圧水銀灯、超高圧水銀灯、蛍光灯、自然光、太陽光、メタルハライドランプ、キセノンランプ、ハロゲンランプ、近赤外ランプ、赤外ランプなどが挙げられる。これらの光源は、後述の成形工程において加熱のための熱源としても使用することもできる。
【００４２】
光の照射時間は、光源の有効波長、光源の出力、光源から樹脂含浸繊維材料までの距離、樹脂含浸繊維材料の厚さ、硬化性樹脂組成物の量、硬化性樹脂組成物の増粘の程度などにより適宜決定すればよく、特に限定はされない。
具体的には、硬化性樹脂組成物中のラジカル重合性不飽和基および／またはエポキシ基が部分的に反応して、硬化性樹脂組成物が適度に増粘するように、樹脂含浸繊維材料の照射面の積算光量が１０〜１０００ｍＪ／ｃｍ2 となるように光を照射することが好ましい。
【００４３】
＜（iii)成形工程＞
光照射工程後の樹脂含浸繊維材料を駆体に巻き付ける装置としては、ＦＷ法に用いられる公知の装置を用いればよく、特に限定はされない。
【００４４】
［巻き付け］
樹脂含浸繊維材料の駆体への巻き付け方としては、図１に示すような樹脂含浸繊維材料１０を駆体１１にらせん状に巻き付けるヘリカル巻き、図２に示すような駆体１１の回転軸に対して垂直方向に樹脂含浸繊維材料１０を巻き付けるフープ巻きなどが挙げられる。本発明においては、形状が複雑な駆体へ樹脂含浸繊維材料を巻き付けた場合に、樹脂含浸繊維材料が滑りやすいヘリカル巻きに特に効果的である。
【００４５】
［駆体］
駆体としては、硬化性樹脂組成物の硬化後に脱芯される芯型、硬化性樹脂組成物の硬化後に容器等の成形物の内層となるライナーが挙げられる。芯型やライナーの材料としては、ステンレス鋼、アルミニウム、アルミニウム合金、鉄などの金属材料；ポリエチレン、ポリプロピレン等の熱可塑性樹脂などが挙げられる。本発明は、断面が楕円状である扁平の駆体など、形状が複雑なために、樹脂含浸繊維材料が滑りやすい駆体を用いる場合に特に効果的である。
【００４６】
また、駆体としては、成形工程の前に、あらかじめ駆体に粘着剤を塗布して粘着層を設けたものが、樹脂含浸繊維材料の滑り防止の点で好ましい。
粘着剤としては、１種類以上のラジカル重合性不飽和化合物を重合させたて得られる重合体を主成分とする、溶液タイプやエマルジョンタイプ等の公知のものが使用でき、特に制限されるものではない。
【００４７】
特に、粘着剤としては、エポキシ基およびラジカル重合性不飽和基を有する樹脂であり、かつエポキシ基とラジカル重合性不飽和基との比率が、０．０５／０．９５〜０．９５／０．０５当量である樹脂（Ａ）と、光重合開始剤（Ｄ）と、ラジカル熱重合開始剤（Ｅ）と、エポキシ樹脂硬化剤（Ｆ）とを含有する硬化性樹脂組成物が、樹脂含浸繊維材料の滑り防止の点で好ましい。
粘着層は、該硬化性樹脂組成物からなる粘着剤を駆体に塗布した後、これに光を照射してラジカル重合性不飽和基および／またはエポキシ基を部分的に反応させることにより形成することができる。
【００４８】
［加熱］
駆体に巻き付けられた樹脂含浸繊維材料を加熱し、硬化性樹脂組成物を硬化させる手段としては、加熱炉、赤外線ランプ、赤外線ランプなどが挙げられる。
加熱温度、加熱時間等の加熱条件は、樹脂含浸繊維材料の厚さ、硬化性樹脂組成物の量や種類などにより適宜決定すればよく、特に限定はされない。
【００４９】
＜成形物＞
本発明の成形物は、本発明のフィラメントワインディング成形方法によって得られたものである。このような成形方法によって得られた本発明の成形物は、繊維材料が設計通り巻かれており、強度等の諸物性を設計通りに発揮する。
【００５０】
＜作用＞
以上説明した本発明のフィラメントワインディング成形方法にあっては、硬化性樹脂組成物を繊維材料に含浸して、樹脂含浸繊維材料を得た後、該樹脂含浸繊維材料に光を照射しているので、ラジカル重合性不飽和基および／またはエポキシ基が完全に反応して硬化性樹脂組成物が硬化してしまうことなく、ラジカル重合性不飽和基および／またはエポキシ基が部分的に反応して、樹脂含浸繊維材料が粘着性を発現する。このように粘着性を発現した樹脂含浸繊維材料は、複雑な形状の駆体にヘリカル巻き等で巻き付けられたとしても、その粘着性によって滑ることがない。
そして、樹脂含浸繊維材料が滑ることなく駆体に巻き付いた状態で加熱を行うことにより、光照射工程で反応せずに残ったラジカル重合性不飽和基およびエポキシ基が完全に反応する。これにより、硬化性樹脂組成物が硬化し、本発明の成形物が得られる。
【実施例】
【００５１】
以下に示す実施例、比較例により、本発明の内容を詳細に説明する。各例中の「部」、「％」は質量基準を示す。
【００５２】
［合成例１］
攪拌機、環流冷却器、ガス導入管、温度計を付した反応装置に、エピコート８２８（ジャパンエポキシレジン（株）製エポキシ樹脂、エポキシ当量１８９、１当量＝１８９ｇ）１８９部、アクリル酸１８部（０．２５当量）、ナフテン酸Ｃｒ０．８部、ハイドロキノン０．０７部を仕込み、空気を吹き込みながら１２０℃で２時間反応させ、酸価が０ｍｇＫＯＨ／ｇになった時点で反応を終了し、ラジカル重合性不飽和基およびエポキシ基を有する樹脂（ＨＥ−１）を得た。樹脂（ＨＥ−１）のエポキシ基／ラジカル重合性不飽和基は、０．７５／０．２５（当量）であった。
【００５３】
［合成例２］
攪拌機、環流冷却器、ガス導入管、温度計を付した反応装置に、エピコート８２８（ジャパンエポキシレジン（株）製エポキシ樹脂、エポキシ当量１８９、１当量＝１８９ｇ）１８９部、メタクリル酸６４．５部（０．７５当量）、ナフテン酸Ｃｒ０．８部、ハイドロキノン０．０７部を仕込み、空気を吹き込みながら１２０℃で２時間反応させ、酸価が０ｍｇＫＯＨ／ｇになった時点で反応を終了した。この樹脂のエポキシ基／ラジカル重合性不飽和基は、０．２５／０．７５（当量）であった。この樹脂にスチレンモノマー８４．５部を加え、ラジカル重合性希釈剤であるスチレンモノマーを２５質量％含む、ラジカル重合性不飽和基およびエポキシ基を有する樹脂（ＨＥ−２）を得た。
【００５４】
［合成例３］
合成例１で合成した樹脂（ＨＥ−１）１００部に、脂環式エポキシ化合物である３，４−エポキシシクロヘキセニルメチル−３’，４’−エポキシシクロヘキセンカルボキシレート（ダイセル化学工業（株）製、商品名セロキサイド２０２１）２５部を加え、エポキシ希釈剤であるセロキサイド２０２１を２０質量％含む、ラジカル重合性不飽和基およびエポキシ基を有する樹脂（ＨＥ−３）を得た。
【００５５】
［合成例４］
エピコート８２８（ジャパンエポキシレジン（株）製エポキシ樹脂、エポキシ当量１８９）１００部に、ビニルエステル樹脂（昭和高分子（株）製、リポキシＲ−８０２）１２０部を加え、ブレンド型のラジカル重合性不飽和基およびエポキシ基を有する樹脂（ＨＥ−４）を得た。
【００５６】
［実施例１］
＜樹脂組成物の調製＞
樹脂（ＨＥ−１）１００部に、紫外線ラジカル重合開始剤である２−ヒドロキシ−２−メチル−１−フェニルプロパン−１−オン（商品名：Ｄａｒｏｃｕｒ１１７３、チバスペシャルティーケミカルズ（株）製）３．０部、ラジカル熱重合開始剤である有機過酸化物触媒ｔ−ブチルパーオキシベンゾエート（商品名：パーブチルＺ、日本油脂（株）製）１部、エポキシ樹脂硬化剤である無水メチルナジック酸（商品名：無水メチルハイミック酸、日立化成（株）製）６５部、硬化促進剤である２，４，６−トリスジメチルアミノメチルフェノール１部を添加して硬化性樹脂組成物−１を得た。
【００５７】
＜異径管に対するＦＷ＞
ライナーとして、長軸／短軸の比が７／３で、胴部の外径（長軸）が１５０ｍｍ、（短軸）が１０５ｍｍの断面楕円状の管であり、その両側が絞られて外径５ｍｍ（真円）のドーム型となっているアルミニウム製パイプ（全長：５００ｍｍ）を準備し、ＦＷ成形装置にセットした。
【００５８】
次に、カーボンロービング（東レ（株）製、Ｔ−７００Ｓ−１２Ｋ）に硬化性樹脂組成物−１を、硬化性樹脂組成物１００部に対してロービングが２００部となるように含浸し、該ロービングから１５ｃｍ離れた位置に配置された１ＫＷ高圧水銀ランプから３秒間、該ロービングに紫外線を照射して、硬化性樹脂組成物−１中のラジカル重合性不飽和基を部分的に反応させてプリプレグ化したものを、ライナーにヘリカル巻きに巻いたところ、滑らずに設計通りに巻けることを確認した。
【００５９】
ヘリカル巻きを層厚で２ｍｍ、次いでフープ巻きを層厚１ｍｍとなるようにワインディングした。ワインディング終了後、直ちに加熱炉を用いて、１５０℃で４時間加熱し、硬化性樹脂組成物−１を硬化させ、成形物を得た。結果を表１に示す。
【００６０】
［実施例２］
樹脂（ＨＥ−２）１００部に、紫外線または熱でエポキシ樹脂を硬化可能なリン系のスルホニウム塩であるカチオン触媒（日本曹達（株）製、ＣＩ−２８５５）３部、パーブチルＺ：２部を添加して硬化性樹脂組成物−２を得た。
この硬化性樹脂組成物−２を用いた以外は、実施例１と同様にして異径管に対するＦＷを実施した。滑らずに設計通りに巻けることを確認した。さらに、実施例１と同様にして成形物を得た。結果を表１に示す。
【００６１】
［実施例３］
樹脂（ＨＥ−３）１００部に、Ｄａｒｏｃｕｒ１１７３：３．０部、パーブチルＺ：２部、エポキシ樹脂硬化剤である２−エチル−４−メチルイミダゾール：３部を添加して硬化性樹脂組成物−３を得た。
この硬化性樹脂組成物−３を用いた以外は、実施例１と同様にして異径管に対するＦＷを実施した。滑らずに設計通りに巻けることを確認した。さらに、実施例１と同様にして成形物を得た。結果を表１に示す。
【００６２】
［実施例４］
樹脂（ＨＥ−４）１００部に、Ｄａｒｏｃｕｒ１１７３：３．０部、パーブチルＺ：２部、エポキシ樹脂硬化剤である２−エチル−４−メチルイミダゾール：３部を添加して硬化性樹脂組成物−４を得た。
この硬化性樹脂組成物−４を用いた以外は、実施例１と同様にして異径管に対するＦＷを実施した。滑らずに設計通りに巻けることを確認した。さらに、実施例１と同様にして成形物を得た。結果を表１に示す。
【００６３】
［実施例５］
ライナーとして、長軸／短軸の比が８／２で、胴部の外径（長軸）が１５０ｍｍ、（短軸）が１０５ｍｍの断面楕円状の管であり、その両側が絞られて外径５ｍｍ（真円）のドーム型となっているアルミニウム製パイプ（全長：５００ｍｍ）を準備し、ＦＷ成形装置にセットした。
次に、ライナー表面に硬化性樹脂組成物−１を２００μｍの厚さに塗布し、ライナーから３０ｃｍ離れた位置に配置された高圧水銀ランプから５秒間、該ライナーに紫外線を照射して、硬化性樹脂組成物−１中のラジカル重合性不飽和基および／またはエポキシ基を部分的に反応させて粘着層を形成した。
【００６４】
カーボンロービング（東レ（株）製、Ｔ−７００Ｓ−１２Ｋ）に硬化性樹脂組成物−１を、硬化性樹脂組成物１００部に対してロービングが２００部となるように含浸し、該ロービングから１５ｃｍ離れた位置に配置された１ＫＷ高圧水銀ランプから３秒間、該ロービングに紫外線を照射して、硬化性樹脂組成物−１中のラジカル重合性不飽和基および／またはエポキシ基を部分的に反応させてプリプレグ化したものを、粘着層を有するライナーにヘリカル巻きに巻いたところ、滑らずに設計通りに巻けることを確認した。
【００６５】
ヘリカル巻きを層厚で２ｍｍ、次いでフープ巻きを層厚１ｍｍとなるようにワインディングした。ワインディング終了後、直ちに加熱炉を用いて、１５０℃で５時間加熱し、硬化性樹脂組成物−１を硬化させ、成形物を得た。結果を表１に示す。
【００６６】
［比較例１］
＜樹脂組成物の調製＞
エピコート８２８：１００部に、無水メチルナジック酸（日立化成（株）製、無水メチルハイミック酸）９５部、硬化促進剤である２，４，６−トリスジメチルアミノメチルフェノール：１部を添加し、硬化性樹脂組成物−５を得た。
【００６７】
＜異径管に対するＦＷ＞
次に、カーボンロービング（東レ（株）製、Ｔ−７００Ｓ−１２Ｋ）に硬化性樹脂組成物−５を、硬化性樹脂組成物１００部に対してロービングが２００部となるように含浸したものを、実施例１と同様のライナーにヘリカル巻きに巻いたところ、ショルダー部で大きく滑ってしまい設計通りに巻くことができなかった。結果を表１に示す。
【００６８】
【表１】
2005324456.tif 000004
【産業上の利用可能性】
【００６９】
本発明のフィラメントワインディング成形方法は、産業用のＦＲＰパイプ、ＦＲＰ部品、宇宙航空機器；天然ガス自動車、消防、医療、レジャー用などに使用される空気、酸素、液化プロパンガス、液化天然ガスなどの圧力容器等の製造に好適である。
【図面の簡単な説明】
【００７０】
【図１】フィラメントワインディング法におけるヘリカル巻きの一例を示す概略図である。
【図２】フィラメントワインディング法におけるフープ巻きの一例を示す概略図である。
【符号の説明】
【００７１】
１０  樹脂含浸繊維材料
１１  駆体
【図１】
2005324456.tif 000005
【図２】
2005324456.tif 000006